(57)【要約】  本発明は、製膜原液を凝固液中で凝固させる凝固工程を有する多孔質膜の製造方法であって、温度制御手段によって温度制御した凝固液を、製膜原液を凝固させる凝固手段に送液することにより、前記凝固工程に用いる凝固液の温度を制御する多孔質膜の製造方法及び前記製造方法を実施するための製造装置に関する。  本発明は、凝固液の温度を安定に制御し、得られる多孔質膜の品質の変動を抑制できる多孔質膜の製造方法および製造装置の提供を目的とする。また、中空糸膜を傷付けずに製造できる多孔質膜製造装置を提供する。
2012144612.tif 000002
【特許請求の範囲】
【請求項１】
製膜原液を凝固液中で凝固させる凝固工程を有する多孔質膜の製造方法であって、
温度制御手段によって温度制御した凝固液を、製膜原液を凝固させる凝固手段に送液することにより、前記凝固工程に用いる凝固液の温度を制御する多孔質膜の製造方法。
【請求項２】
前記凝固手段における製膜原液を凝固させる凝固浴槽で前記凝固液の温度を測定し、その測定結果をフィードバックして貯液槽中の凝固液の温度を制御する、請求項１に記載の多孔質膜の製造方法。
【請求項３】
前記製膜原液を凝固させる凝固手段から前記凝固液を取り出し、前記凝固液の温度を前記貯液槽中で制御した後に前記凝固手段に返送して循環させる、請求項１に記載の多孔質膜の製造方法。
【請求項４】
前記凝固手段が凝固浴槽であり、１分間当たりに温度制御手段から凝固手段に送液される凝固液の量が、凝固浴槽内に貯液される液量に対して、３０％以上７０％以下である請求項３記載の多孔質膜の製造方法。
【請求項５】
温度制御手段から送液される凝固液が、内径１０ｍｍ以上３０ｍｍ以下の配管を介して凝固浴槽に送液される請求項４記載の多孔質膜の製造方法。
【請求項６】
前記配管の長さが、５００ｍｍ以上２００００ｍｍ以下である請求項５記載の多孔質膜の製造方法。
【請求項７】
温度制御手段から前記配管に送液される液体の温度が、凝固浴温度よりも１〜５℃高い温度である請求項４記載の多孔質膜の製造方法。
【請求項８】
製膜原液を凝固液中で凝固させる凝固手段と、
前記凝固手段に凝固液を供給する供給手段と、
前記凝固液の温度を制御する温度制御手段とを有している多孔質膜の製造装置。
【請求項９】
前記凝固手段が、前記製膜原液を凝固させる凝固浴槽と、前記凝固浴槽内の前記凝固液の温度を測定する温度測定手段を有し、前記温度測定手段による測定結果をフィードバックして前記温度制御手段により凝固液の温度が制御される、請求項８に記載の多孔質膜の製造装置。
【請求項１０】
前記凝固手段から貯液槽に凝固液が取り出され、前記貯液槽内で温度が制御された凝固液が、前記供給手段により前記凝固手段に返送されて循環される、請求項８に記載の多孔質膜の製造装置。
【請求項１１】
前記凝固浴槽外に設けられた、前記凝固液を濾過する濾過手段を備える請求項８記載の多孔質膜製造装置。
【請求項１２】
前記凝固浴槽には、製膜原液の凝固によって得られた中空糸を凝固浴槽外に導くガイドロールが、その周面の一部が凝固液に浸漬され、残る一部の周面が凝固液の液面上に露出するように設けられている、請求項１１に記載の多孔質膜製造装置。
【発明の詳細な説明】
【技術分野】
【０００１】
本発明は、多孔質膜の製造方法および製造装置に関する。
本願は、２０１１年４月２０日に、日本に出願された特願２０１１−０９４２８６号、２０１１年５月１２日に、日本に出願された特願２０１１−１０７５５４号に基づき優先権を主張し、その内容をここに援用する。
【背景技術】
【０００２】
近年、環境汚染に対する関心の高まりと規制の強化により、水処理方法として、分離の完全性やコンパクト性などに優れた多孔質中空糸膜を用いた方法が注目を集めている。
食品工業、医療、電子工業等の分野においては、有用成分の濃縮、回収、不要成分の除去、造水等を目的として、多孔質膜を用いた精密濾過膜、限外濾過膜、逆浸透濾過膜等が多用されている。
多孔質膜の製造方法としては、例えば、膜形成性樹脂、開孔剤および溶媒を含む製膜原液を吐出手段（紡糸ノズル、Ｔダイ等）により吐出し、凝固液中で凝固させることで多孔質膜を形成し、洗浄、乾燥等を行う方法が知られている（特許文献１）。このような多孔質膜の製造方法においては、品質の変動を抑える目的で、凝固液の温度が所定の温度に制御される。
多孔質膜の製造装置としては、一般に、製膜原液を吐出する吐出手段（紡糸ノズル、Ｔダイ等）と、吐出手段から吐出された製膜原液を凝固させて多孔質膜を形成する凝固液を収容する凝固浴槽を備え、凝固浴槽のジャケット部分に温度制御した温水を循環させることで凝固浴槽内の凝固液の温度を制御できる装置が用いられる。【０００３】
また、多孔質中空糸膜の製造方法としては、高分子溶液を非溶媒により相分離させて多孔化する非溶媒相分離現象を利用した非溶媒相分離法が知られている。非溶媒相分離法としては、湿式または乾湿式紡糸法（以下、両紡糸方法を総称して「湿式紡糸」という。）が知られている。
湿式紡糸により多孔質中空糸膜を製造する方法としては、疎水性ポリマー、親水性ポリマー、および溶媒を含む製膜原液を調製し、その製膜原液を紡糸ノズルから吐出し、凝固液中で凝固して中空糸を得た後、親水性ポリマーを除去させて多孔質中空糸膜を形成する方法が知られている（特許文献１〜３）。
【先行技術文献】
【特許文献】
【０００４】
【特許文献１】特開２００６−２３１２７６号公報
【特許文献２】特開２００８−１２６１９９号公報
【特許文献３】特開２０１０−１４２７４７号公報
【発明の概要】
【発明が解決しようとする課題】
【０００５】
しかし、前述のような製造装置を用いると、紡糸の初期に得られる多孔質膜と、紡糸の終了直前に得られる多孔質膜との品質に変動が生じることがあった。
特許文献１に記載の方法では、得られる多孔質膜に傷が見られることがあった。本発明者らは、この傷の発生について検討したところ、凝固槽にて脱落したポリマーかす等の異物が、凝固する多孔質膜に接触することによって多孔質膜に傷が生じることを見出した。
その知見に基づき、本発明は凝固槽における多孔質膜への異物の接触を防止する多孔質膜製造装置を提供することを目的とする。
また、本発明者は、多孔質膜の品質の変動について、凝固液の液温の時間変動に着目して検討を行った。その結果、凝固液の温度を安定に制御することで、多孔質膜の品質の変動を抑制する多孔質膜の製造方法および製造装置を提供できる方法を見い出し、本発明を完了するに至った。本発明は、得られる多孔質中空糸膜の品質の変動を抑制できる多孔質中空人膜の製造方法および製造装置の提供を目的とする。
【課題を解決するための手段】
【０００６】
本発明の多孔質膜の製造方法および製造装置は、以下のとおりである。【０００７】
（１）  製膜原液を凝固液中で凝固させる凝固工程を有する多孔質膜の製造方法であって、温度制御手段によって温度制御した凝固液を、製膜原液を凝固させる凝固手段に送液することにより、前記凝固工程に用いる凝固液の温度を制御する多孔質膜の製造方法。
（２）  前記凝固手段における製膜原液を凝固させる凝固浴槽で前記凝固液の温度を測定し、その測定結果をフィードバックして貯液槽中の凝固液の温度を制御する、（１）記載の多孔質膜の製造方法。
（３）  前記製膜原液を凝固させる凝固手段から前記凝固液を取り出し、前記凝固液の温度を前記貯液槽中で制御した後に前記凝固手段に返送して循環させる、（１）に記載の多孔質膜の製造方法。
（４）  前記凝固手段が凝固浴槽であり、１分間当たりに温度制御手段から凝固槽手段に送液される量が、凝固浴槽内に貯液される液量に対して、３０％以上７０％以下である（３）記載の多孔質膜の製造方法。
（５）  温度制御手段から送液される凝固液が、内径１０ｍｍ以上３０ｍｍ以下の配管を介して凝固浴槽に送液される（４）記載の多孔質膜の製造方法。
（６）  前記配管の長さが、５００ｍｍ以上２００００ｍｍ以下である（５）記載の多孔質膜の製造方法。
（７）  温度制御手段から前記配管に送液される液体の温度が、凝固浴温度よりも１〜５℃高い温度である（４）記載の多孔質膜の製造方法。【０００８】
（８）  製膜原液を凝固液中で凝固させる凝固手段と、前記凝固手段に凝固液を供給する供給手段と、前記凝固液の温度を制御する温度制御手段とを有している多孔質膜の製造装置。
（９）  前記凝固手段が、前記製膜原液を凝固させる凝固浴槽と、前記凝固浴槽内の前記凝固液の温度を測定する温度測定手段を有し、前記温度測定手段による測定結果をフィードバックして前記温度制御手段により凝固液の温度が制御される、（８）に記載の多孔質膜の製造装置。
（１０）  前記凝固手段から貯液槽に凝固液が取り出され、前記貯液槽内で温度が制御された凝固液が、前記供給手段により前記凝固手段に返送されて循環される、（８）に記載の多孔質膜の製造装置。
（１１）  前記凝固浴槽外に設けられた、前記凝固液を濾過する濾過手段を備える（８）記載の多孔質膜製造装置。
（１２）  前記凝固浴槽には、製膜原液の凝固によって得られた中空糸を凝固浴槽外に導くガイドロールが、その周面の一部が凝固液に浸漬され、残る一部の周面が凝固液の液面上に露出するように設けられている、（１１）に記載の多孔質膜製造装置。
【発明の効果】
【０００９】
本発明の多孔質膜の製造方法によれば、凝固液の温度を安定に制御でき、得られる多孔質膜の品質の変動を抑制できる。
また、本発明の多孔質膜の製造装置を用いれば、凝固液の温度を安定に制御でき、得られる多孔質膜の品質の変動を抑制できる。
本発明の多孔質膜製造装置は、多孔質膜を傷付けずに製造できる。
本発明の多孔質膜製造装置においては、凝固槽に、得られた中空糸を凝固槽外に導くガイドロールが、その一部が凝固液に浸漬されるように設けられていれば、下流側の洗浄工程における洗浄の負荷を軽減でき、さらにガイドロールの周面を洗浄できる。
また、得られた中空糸を加熱洗浄液によって洗浄する洗浄槽を備え、洗浄に使用された加熱洗浄液を凝固槽に移送すれば、高濃度のＢＯＤを含む排洗浄液の排出量を削減できる。
また、洗浄槽は、その内部を、加熱洗浄液が移動可能に複数に仕切る仕切り板を有し、加熱洗浄液が中空糸の移送方向の下流側から上流側に向かって移動するようになっていれば、加熱洗浄液によって中空糸を効率的に洗浄することができる。
また、洗浄槽の加熱洗浄液の液面よりも下方に位置するように設けられた下部ガイドロールと、加熱洗浄液の液面よりも上方に位置するように設けられた上部ガイドロールとを備えていれば、中空糸を繰り返し加熱洗浄液に浸漬することができ、中空糸の洗浄性をより高くできる。
得られた中空糸を移送する駆動ロールと、前記駆動ロールに向けて前記親水性ポリマーの良溶媒を吐出する駆動ロール洗浄手段とを備えていれば、中空糸を円滑に移送することができる。
前記（１）の態様によれば、季節変動によらず凝固液の温度を一定に保て、品質の変動を抑制することが出来る。
前記（２）の態様によれば、温度の変動を抑制することが出来る。
前記（３）の態様によれば、循環による撹拌効果もあり、より精密かつ均一な温度制御が可能である。
前記（４）の態様によれば、槽内の温度を制御することが出来る。
前記（５）の態様によれば、放熱と圧力損失のバランスが良好である。
前記（６）の態様によれば、放熱と圧力損失のバランスが良好である。
前記（７）の態様によれば、配管中で凝固液の温度が下がりきることがなく、凝固浴の温度制御が可能である。
前記（８）の態様によれば、季節変動によらず凝固液の温度を一定に保て、品質の変動を抑制することが出来る。
前記（９）の態様によれば、温度の変動を抑制することが出来る。
前記（１０）の態様によれば、循環による撹拌効果もあり、より精密かつ均一な温度制御が可能である。
前記（１１）の態様によれば、異物除去により多孔質中空糸膜の損傷を低減することが出来る。
前記（１２）の態様によれば、中空糸膜の洗浄性を向上させることが出来る。
【図面の簡単な説明】
【００１０】
【図１】本発明の多孔質膜の製造装置の一例を示した概略図である。
【図２】本発明の多孔質膜製造装置の一実施形態を示す模式図である。
【図３】図２の多孔質膜製造装置を構成する紡糸ノズルを示す平面図である。
【図４】図２の多孔質膜製造装置を構成する洗浄槽を示す上面図である。
【発明を実施するための形態】
【００１１】
以下、本発明の多孔質膜の製造方法および製造装置の一例として、多孔質中空糸膜の製造方法および製造装置を示して詳細に説明する。
なお、本発明における「多孔質中空糸膜」とは、表面及び内部に多孔質層を有する中空糸膜のことである。以下、特に断らない限り、「中空糸膜」は、「多孔質中空糸膜」を意味する。また、「多孔質膜」の具体例としては、「多孔質中空糸膜」の他、「多孔質平膜」が挙げられる。
本発明の多孔質膜の製造装置は、製膜原液を凝固液中で凝固させる凝固手段（凝固部とも云う）と、前記凝固手段に凝固液を供給する供給手段と、前記凝固液の温度を制御する温度制御手段と、多孔質膜に残存する溶媒を除去する洗浄手段（洗浄部とも云う）と、多孔質膜中に残存する開孔剤を除去する除去手段（除去部とも云う）と、多孔質膜を乾燥する乾燥手段（乾燥部とも云う）と、多孔質膜を巻き取る巻き取り手段とを有している。
（多孔質中空糸膜製造装置Ｉ）
本実施形態の多孔質中空糸膜の製造装置１は、図１に示すように、膜形成性樹脂、開孔剤および溶媒を含む製膜原液Ａを紡糸する紡糸ノズル１０と；凝固液１２ａによって製膜原液Ａを凝固させて多孔質中空糸膜Ｍを形成する凝固手段１２と；多孔質中空糸膜Ｍに残存する溶媒を除去する洗浄手段１４と；多孔質中空糸膜Ｍ中に残存する開孔剤を除去する除去手段１６と；多孔質中空糸膜Ｍを乾燥する乾燥手段１８と；多孔質中空糸膜Ｍを巻き取る巻き取り手段２０と；製造装置１における多孔質中空糸膜Ｍの走行を規制するガイド部材２２と；凝固手段１２から送られてくる凝固液１２ａを貯液する貯液槽２６と、凝固手段１２に凝固液１２ａを供給する供給手段と、貯液槽２６内において、凝固液１２ａの温度を制御する温度制御手段２８とを有している。
【００１２】
紡糸ノズル１０は、製膜原液Ａを紡糸するノズルである。紡糸ノズル１０としては、多孔質中空糸膜の製造に用いられる通常の紡糸ノズルを採用することができる。紡糸ノズル１０の形態としては、例えば、製膜原液Ａのみを円筒状に吐出する形態、中空状の補強支持体をノズル内に通過させ、前記補強支持体の外側に製膜原液Ａを塗布するように紡糸する形態等が挙げられる。また、紡糸ノズル１０は、単一の製膜原液Ａを吐出して単層の多孔質膜層を有する多孔質中空糸膜Ｍを形成する形態であってもよく、複数の製膜原液Ａを同心円状に吐出して複数層の多孔質膜層が積層された多孔質中空糸膜Ｍを形成するものであってもよい。
なお、本実施形態に代えて多孔質平膜を製造する場合には、紡糸ノズル１０に代えて、公知のＴダイ等の吐出手段を用いることができる。
【００１３】
凝固手段１２は、紡糸ノズル１０から紡糸された製膜原液Ａを凝固液１２ａにより凝固させる手段である。凝固手段１２は、凝固液１２ａが収容され、製膜原液Ａを凝固させる凝固浴槽２４を有している。凝固手段１２では、凝固液１２ａによって製膜原液Ａが凝固して多孔質中空糸膜Ｍが形成された後、その多孔質中空糸膜Ｍが凝固液１２ａから引き出されるようになっている。
【００１４】
凝固浴槽２４と貯液槽２６は、一端が凝固浴槽２４と連結し、他端が貯液槽２６と連結し、凝固浴槽２４から貯液槽２６に凝固液１２ａを供給する供給手段３０ａが途中に設けられた配管３２と、一端が貯液槽２６と連結し、他端が凝固浴槽２４に連結し、貯液槽２６から凝固浴槽２４に凝固液１２ａを供給する供給手段３０ｂが設けられた配管３４によって接続されている。
供給手段３０ａ、３０ｂとしては、凝固液１２ａを送液できるものであればよく、例えば、ポンプ等が挙げられる。
【００１５】
温度制御手段２８は、凝固液１２ａを加熱する加熱手段２８ａと、凝固液１２ａを冷却する冷却手段２８ｂを有している。つまり、温度制御手段２８は、貯液槽２６内において、凝固液１２ａを加熱手段２８ａと冷却手段２８ｂで直接加熱または冷却することで、貯液槽２６内の凝固液１２ａの温度を制御できるようになっている。
加熱手段２８ａおよび冷却手段２８ｂは、凝固液１２ａを加熱または冷却して所定の温度に制御できるものであればよい。加熱手段２８ａ、冷却手段２８ｂを備えた貯液槽２６の具体例として、例えば、加熱または冷却機能付き恒温槽等が挙げられる。
【００１６】
製造装置１では、配管３２を通じて凝固浴槽２４から貯液槽２６に凝固液１２ａが送られ、貯液槽２６内において温度制御手段２８によって凝固液１２ａの温度が所定の温度に制御され、貯液槽２６から配管３４を通じて温度が制御された凝固液１２ａが凝固浴槽２４に返送されて循環される。このように、凝固浴槽２４内の凝固液１２ａを貯液槽２６に取り出し、温度制御した後に凝固浴槽２４に返送して循環させる形態は、凝固浴槽２４内に連続的に温度制御された凝固液１２ａを投入できるとともに、循環による凝固浴槽２４内の撹拌効果も得られるため、より精密かつ均一な温度制御ができる点で好ましい。
【００１７】
製造装置１では、凝固手段１２における凝固浴槽２４内の凝固液１２ａの温度を測定する温度測定手段を設け、その測定結果をフィードバックして温度制御手段２８により凝固液１２ａの温度を制御できるようになっていることが好ましい。これにより、製造する多孔質膜の品質の変動を抑えることが容易になる。温度測定手段は貯液槽２６に設けてもよいが、多孔質膜の品質の変動を抑えることがより容易になることから、前述のように凝固浴槽２４に設けることが好ましい。
【００１８】
また、この例では、紡糸ノズル１０と凝固液１２ａの間に空走区間が設けられた乾湿式紡糸が採用されている。ただし、紡糸ノズル１０から凝固液１２ａ中に直接紡糸する湿式紡糸を採用してもよい。
【００１９】
洗浄手段１４は、多孔質中空糸膜Ｍに残存する溶媒を洗浄液１４ａで洗浄して除去する手段である。この例の洗浄手段１４は、洗浄浴１４ｂ中に洗浄液１４ａが収容されており、その洗浄液１４ａ内に多孔質中空糸膜Ｍを通過させることで、多孔質中空糸膜Ｍを洗浄液１４ａで洗浄するものである。
【００２０】
洗浄手段１４は、前記形態以外にも、多孔質中空糸膜Ｍに残存する溶媒を除去する手段として通常使用される手段を採用することができる。例えば、傾斜させた樋状の洗浄浴に洗浄液を流し、前記洗浄液中に多孔質中空糸膜Ｍを走行させる手段等を採用してもよい。
【００２１】
除去手段１６としては、多孔質中空糸膜Ｍに残存する開孔剤を除去する手段として通常使用されるものが使用できる。例えば、多孔質中空糸膜Ｍに酸化剤を含む薬液を保持させる薬液保持部と、薬液を保持した多孔質中空糸膜Ｍを気相中で加熱して開孔剤を酸化分解させる加熱分解部と、低分子量化された開孔剤を洗浄液で洗浄して多孔質中空糸膜Ｍから除去する洗浄除去部とを有する手段等が挙げられる。
【００２２】
薬液保持部としては、薬液を収容する薬液槽を有し、その薬液中に多孔質中空糸膜Ｍを走行させることで薬液を保持させるもの等が挙げられる。
薬液を保持した多孔質中空糸膜Ｍを加熱する加熱分解部としては、大気圧下で加熱流体を用いて多孔質中空糸膜Ｍを加熱するものが好ましく、次亜塩素酸塩等の酸化剤の乾燥を防ぎ、効率的な分解処理が行える点から、加熱流体として相対湿度の高い流体を使用し、湿熱条件で加熱するものがより好ましい。
洗浄除去部としては、例えば、前記洗浄手段１４で挙げた形態を採用することができる。
【００２３】
乾燥手段１８は、多孔質中空糸膜Ｍを乾燥する手段である。乾燥手段１８としては、多孔質中空糸膜Ｍを充分に乾燥することができるものであればよい。例えば、多孔質膜の乾燥に通常用いられる熱風乾燥機等の公知の乾燥装置を採用することができる。この例の乾燥手段１８は、熱風を毎秒数ｍ程度の風速で循環させることができる装置内に、多孔質中空糸膜Ｍを複数回往復させて連続的に走行させ、多孔質中空糸膜Ｍを外周側から乾燥するものである。
【００２４】
巻き取り手段２０は、多孔質中空糸膜Ｍをボビン等に巻き取れるものであればよく、例えば、テンションロール、トルクモーター等により多孔質中空糸膜Ｍの張力を制御し、ガイドまたはボビンをトラバースさせながら巻き取る構成を有するものが挙げられる。
【００２５】
ガイド部材２２は、製造装置１において、凝固手段１２から、洗浄手段１４、除去手段１６、乾燥手段１８、巻き取り手段２０までの多孔質中空糸膜Ｍの走行を規制するものである。ガイド部材２２を設けることにより、糸垂れを抑制することができ、それにより多孔質中空糸膜Ｍが各手段の内外や出入り口付近等に接触することを防止できる。
ガイド部材２２は、多孔質中空糸膜の製造に通常用いられるものが使用でき、金属製またはセラミック製のガイド部材等が挙げられる。
【００２６】
本発明の別の実施態様である製造装置は、製膜原液を凝固液中で凝固させる凝固手段（凝固部とも云う）と、多孔質膜に残存する溶媒を除去する洗浄手段（洗浄部とも云う）と、多孔質膜を乾燥する乾燥手段（乾燥部とも云う）とを有している。尚、前記製造装置は、凝固液の温度を制御する温度制御手段を備えていることが好ましく、また、中空糸膜を巻き取る巻き取り手段が設けられていてもよい。
（多孔質中空糸膜製造装置ＩＩ）
本発明の別の実施形態である前記製造装置は、製膜原液の塗膜を有する中空の糸状体を凝固液に浸漬することによって、前記製膜原液の塗膜を凝固した後、多孔質化して中空糸膜を製造する装置である。具体的には、本実施形態の製造装置は、図２に示すように、紡糸部１１０と凝固部１２０と濾過手段１２３と第１洗浄部１３０と移送部１４０と第２洗浄部１５０と乾燥部１６０とを有する。
また、図１に示すように温度制御手段２８と巻き取り手段２０を有していてもよい。
【００２７】
（紡糸部）
本実施形態における紡糸部１１０は、図３に示すように、中空紐状支持体を吐出させる支持体吐出口１１１ａと、製膜原液を吐出させる環状の製膜原液吐出口１１１ｂとが形成された紡糸ノズル１１１を備えるものである。製膜原液吐出口１１１ｂは、支持体吐出口１１１ａよりも外側に、支持体吐出口１１１ａと同心円状に形成されている。
このような紡糸ノズル１１１は、支持体吐出口１１１ａから中空紐状支持体を吐出させながら、製膜原液吐出口１１１ｂから製膜原液を吐出することによって、中空紐状支持体の外周面に製膜原液の塗膜を形成して中空の糸状体Ｘ’を作製できるようになっている。
【００２８】
（凝固部）
本実施形態における凝固部１２０は、凝固液Ｂが入れられる凝固槽（凝固浴槽とも云う）１２１と、凝固槽１２１から凝固液Ｂを抜き出す導出管１２２と、導出管１２２から抜き出された凝固液Ｂを濾過する濾過手段１２３と、濾過手段１２３を凝固槽１２１に接続する返送管１２４と、返送管１２４に設置されたポンプ１２５と、凝固槽１２１から凝固液Ｂの一部を第１洗浄部１３０に移送する凝固液移送管１２６とを備える。
【００２９】
凝固槽１２１には、その底部近傍に配置された第１ガイドロール１２１ａと、凝固槽１２１の内側且つ縁部の近傍に配置された第２ガイドロール１２１ｂとが設けられている。第１ガイドロール１２１ａは、紡糸部１１０で得た糸状体Ｘ’が凝固液Ｂ中で巻き掛けられるようになっている。第２ガイドロール１２１ｂは、糸状体Ｘ’を凝固液Ｂ中に通して得た中空糸Ｘを凝固槽１２１の外に導くようになっている。また、第２ガイドロール１２１ｂは、その周面の一部が凝固液Ｂに浸漬され、残る一部の周面が凝固液Ｂの液面上に露出するように設けられている。これにより、第２ガイドロール１２１ｂの周面には、常に凝固液Ｂが付着するようになっている。
【００３０】
濾過手段１２３は、フィルタを備え、導出管１２２によって供給された凝固液Ｂを濾過するものである。濾過法は、減圧濾過法、加圧濾過法、自然濾過法のいずれであってもよいが、簡便な装置で充分に異物捕捉しつつ濾過速度を速くできることから、減圧濾過法が好ましい。
フィルタの目開きは０．１μｍ以上５０μｍ以下であることが好ましく、０．５μｍ以上３０μｍ以下であることがより好ましい。フィルタの目開きが前記下限値以上であれば、濾過速度を向上させることができ、前記上限値以下であれば、異物捕捉量を多くできる。
【００３１】
上記凝固部１２０では、中空紐状支持体の外周面に製膜原液の塗膜を形成した中空の糸状体Ｘ’を、第１ガイドロール１２１ａおよび第２ガイドロール１２１ｂによって走行させて、凝固槽１２１内の凝固液Ｂに浸漬し、製膜原液の塗膜を凝固液Ｂによって凝固して中空糸Ｘを得るようになっている。
また、凝固槽１２１から凝固液Ｂの一部を、導出管１２２を介して濾過手段１２３に移送して濾過し、濾液を、返送管１２４およびポンプ１２５を介して凝固槽１２１に返送するようになっている。
また、凝固槽１２１から凝固液Ｂの一部を、凝固液移送管１２６を介して第１洗浄部１３０に移送するようになっている。
【００３２】
（第１洗浄部）
本実施形態における第１洗浄部１３０は、洗浄液Ｃを自由落下させて吐出する洗浄液吐出手段１３１と、洗浄液吐出手段１３１の下方に配置されて、洗浄液Ｃに接触するように中空糸Ｘを走行させるガイド手段１３２と、ガイド手段１３２の下方に配置されて洗浄液Ｃを回収する回収手段１３３と、回収した洗浄液Ｃを洗浄液吐出手段１３１に返送する返送管１３４とを備える。
第１洗浄部１３０で使用される洗浄液Ｃは、凝固槽１２１から抜き出された凝固液Ｂである。
【００３３】
本実施形態における洗浄液吐出手段１３１は、洗浄液Ｃを貯蔵する貯蔵タンク１３１ａと、洗浄液Ｃを鉛直方向の下方に吐出する複数の吐出口１３１ｂ、１３１ｂ・・・とを備えている。吐出口１３１ｂの形状については特に制限されない。また、貯蔵タンク１３１ａには凝固液移送管１２６が接続されて、凝固槽１２１から、洗浄液Ｃとして再利用される凝固液Ｂが供給されるようになっている。
【００３４】
ガイド手段１３２は、落下する洗浄液Ｃに接触するように中空糸Ｘを走行させるものである。
ガイド手段１３２は、軸方向が水平になるように配置された上下１対の円筒状回転体１３２ａ、１３２ｂを有する。この円筒状回転体１３２ａ、１３２ｂは、回転することによって、中空糸Ｘを円筒状回転体１３２ａ、１３２ｂの間を往復させながら移送するようになっている。
円筒状回転体１３２ａ、１３２ｂの長さや、中空糸Ｘが円筒状回転体１３２ａ、１３２ｂの間を往復する回数は、中空糸Ｘ中の残存溶媒濃度に応じて適宜選択される。残存溶媒濃度が高いほど、往復回数を増すことが好ましい。
【００３５】
回収手段１３３は、洗浄液吐出手段１３１から落下して中空糸Ｘを洗浄した洗浄液Ｃを受けて回収するものである。
本実施形態における回収手段１３３は、洗浄液Ｃを回収する回収タンク１３３ａと、回収された洗浄液Ｃの一部を中空糸膜製造装置の外に排出する排出管１３３ｂを有し、下側の円筒状回転体１３２ｂの下方に設けられている。
返送管１３４は、回収手段１３３で回収された洗浄液Ｃの一部を洗浄液吐出手段１３１に返送するものであり、回収タンク１３３ａと貯蔵タンク１３１ａとを接続している。
【００３６】
上記第１洗浄部１３０は、洗浄液吐出手段１３１の吐出口１３１ｂから洗浄液Ｃを落下させながら、ガイド手段１３２によって中空糸Ｘを走行させることによって、中空糸Ｘを洗浄液Ｃによって洗い流して洗浄するようになっている。
また、中空糸Ｘを洗浄した後の洗浄液Ｃは回収手段１３３で回収され、回収された洗浄液Ｃの一部は排出管１３３ｂを介して中空糸膜製造装置の外に排出され、残りは返送管１３４を介して洗浄液吐出手段１３１の貯蔵タンク１３１ａに返送されてリサイクルされるようになっている。
【００３７】
（移送部）
移送部１４０は、中空糸Ｘを移送するように力を付与するものである。
本実施形態における移送部１４０は、回転駆動する複数本の駆動ロール１４１、１４１・・・と、駆動ロール１４１に向けて親水性ポリマーの良溶媒を吐出する駆動ロール洗浄手段１４２とを備える。
各駆動ロール１４１は、互いに平行に、且つ、中空糸Ｘを巻き掛けた際に中空糸Ｘに張力を付与できるように配置されている。
駆動ロール洗浄手段１４２の具体例としては、シャワー状に親水性ポリマーの良溶媒を吐出するノズルが挙げられる。親水性ポリマーの良溶媒の吐出は連続的であってもよいし、断続的であってもよい。
【００３８】
（第２洗浄部）
第２洗浄部１５０は、中空糸Ｘを加熱洗浄液Ｄによって洗浄し、親水性ポリマーを分解して中空糸膜Ｅを得るものである。
本実施形態における第２洗浄部１５０は、加熱洗浄液Ｄが入れられる洗浄槽１５１と、中空糸Ｘが加熱洗浄液Ｄに複数回浸漬されるように中空糸Ｘをガイドするガイド手段１５２と、加熱洗浄液Ｄを洗浄槽１５１に供給する加熱洗浄液供給管１５３と、洗浄槽１５１で使用された加熱洗浄液Ｄを凝固槽１２１に移送する加熱洗浄液移送管１５４とを備える。
【００３９】
本実施形態においては、洗浄槽１５１は略直方体状であり、その内部を加熱洗浄液Ｄが移動可能に複数に仕切る仕切り板１５１ａ、１５１ｂを有しており、加熱洗浄液Ｄが中空糸Ｘの移送方向の下流側から上流側に向かって移動するようになっている。本実施形態における洗浄槽１５１は、図４に示すように、上面視で長方形の開口部１５１ｃを有しており、開口部の長手方向に沿った一対の側壁（第１側壁１５１ｄ、第２側壁１５１ｅ）に垂直に、仕切り板１５１ａ、１５１ｂが複数取り付けられている。仕切り板１５１ａ、１５１ｂの長さは、第１側壁１５１ｄと第２側壁１５１ｅとの間の長さよりも短くされている。これにより、仕切り板１５１ａと第２側壁１５１ｅとの間、仕切り板１５１ｂと第１側壁１５１ｄとの間に隙間が形成されている。また、第１側壁１５１ｄに取り付けられた仕切り板１５１ａと、第２側壁１５１ｅに取り付けられた仕切り板１５１ｂとは交互に配置されている。
このような洗浄槽１５１では、仕切り板１５１ａ、１５１ｂに沿って加熱洗浄液Ｄが蛇行しながら、中空糸Ｘの移送方向の下流側から上流側に向かって移動するようになっている。
【００４０】
ガイド手段１５２は、洗浄槽１５１の加熱洗浄液Ｄの液面１５１ｆよりも下方に位置するように複数設けられた下部ガイドロール１５２ａと、加熱洗浄液Ｄの液面１５１ｆよりも上方に位置するように複数設けられた上部ガイドロール１５２ｂとを有する。下部ガイドロール１５２ａは、仕切り板１５１ａ、１５１ｂによって仕切られて形成された洗浄室１５１ｇの内部に設けられ、上部ガイドロール１５２ｂは、仕切り板１５１ａ、１５１ｂの上方に設けられている。
ガイド手段１５２では、下部ガイドロール１５２ａと上部ガイドロール１５２ｂとに、中空糸Ｘを交互に掛け回して移送方向を反転させることによって、中空糸Ｘを鉛直方向に往復させながら移送させて、中空糸Ｘの加熱洗浄液Ｄへの浸漬と中空糸Ｘの加熱洗浄液Ｄからの引き上げとを繰り返すようになっている。これにより、中空糸Ｘを加熱洗浄液Ｄに複数回浸漬するようになっている。
【００４１】
加熱洗浄液供給管１５３は、中空糸Ｘの移送方向の最下流側の洗浄室１５１ｇ１に取り付けられ、加熱洗浄液移送管１５４は、中空糸Ｘの移送方向の最上流側の洗浄室１５１ｇ２に取り付けられている。
【００４２】
（乾燥部）
乾燥部１６０は、第２洗浄部１５０で洗浄された中空糸膜Ｅを乾燥するものである。具体的には、熱風乾燥機、真空乾燥機などが挙げられる。
乾燥部１６０よりも下流側には、中空糸膜Ｅを巻き取るボビン等の巻き取り手段が設けられていてもよい。
【００４３】
（多孔質膜の製造方法Ｉ）
次に、本発明の多孔質膜の製造方法について説明する。本発明の多孔質膜の製造方法は、補強支持体の外側に多孔質膜層を有する多孔質膜を製造する方法であってもよく、前記補強支持体を有さず多孔質膜層を有する多孔質膜を製造する方法であってもよい。また、単層の多孔質膜層を有する多孔質膜を製造する方法であってもよく、多層の多孔質膜層を有する多孔質膜を製造する方法であってもよい。さらに、吐出手段として紡糸ノズルを用いて紡糸して得られる多孔質中空糸膜であってもよく、シート状またはフィルム状の多孔質平膜であってもよい。
以下、本発明の多孔質膜の製造方法の一例として、前記製造装置１を用いた多孔質中空糸膜の製造方法を説明する。
【００４４】
本実施形態の多孔質中空糸膜の製造方法は、下記の紡糸工程、凝固工程、洗浄工程、除去工程、乾燥工程および巻き取り工程を有し、前記凝固工程は、凝固液の温度を制御することを特徴とする。
紡糸工程：紡糸ノズル１０により製膜原液Ａを紡糸する工程。
凝固工程：凝固手段１２によって製膜原液Ａを凝固液１２ａ中で凝固させて多孔質中空糸膜Ｍを形成する工程。本工程においては、前記凝固工程は、凝固液の温度を制御することを特徴とする。
洗浄工程：洗浄手段１４によって多孔質中空糸膜Ｍを洗浄して多孔質中空糸膜Ｍに残留する溶媒を除去する工程。
除去工程：除去手段１６によって多孔質中空糸膜Ｍに残留する開孔剤を除去する工程。
乾燥工程：乾燥手段１８によって多孔質中空糸膜Ｍを乾燥する工程。
巻き取り工程：巻き取り手段２０によって乾燥後の多孔質中空糸膜Ｍを巻き取る工程。
【００４５】
紡糸工程：
紡糸ノズル１０から製膜原液Ａを吐出して紡糸する。製膜原液Ａとしては、膜形成性樹脂、開孔剤および溶媒を含む製膜原液を使用する。
膜形成性樹脂としては、多孔質膜の多孔質膜層の形成に使用される通常の樹脂が使用でき、例えば、ポリスルホン樹脂、ポリエーテルスルホン樹脂、スルホン化ポリスルホン樹脂、ポリフッ化ビニリデン樹脂、ポリアクリロニトリル樹脂、ポリイミド樹脂、ポリアミドイミド樹脂、ポリエステルイミド樹脂等の疎水性ポリマーが挙げられる。これらは必要に応じて適宜選択して使用することができ、中でも耐薬品性に優れることから、ポリフッ化ビニリデン樹脂が好ましい。
膜形成性樹脂は、１種を単独で使用してもよく、２種以上を併用してもよい。
【００４６】
開孔剤としては、例えば、ポリエチレングリコールによって代表されるモノオール系、ジオール系、トリオール系、ポリビニルピロリドン等の高分子樹脂を使用することができる。これらは必要に応じて適宜選択して使用することができ、疎水性ポリマーとともに脱泡撹拌することにより、凝固後に好適に三次元網目構造の多孔質膜層を形成しうることから、親水性ポリマーを用いることが好ましく、中でも増粘効果に優れることから、ポリビニルピロリドンが好ましい。
開孔剤は、１種を単独で使用してもよく、２種以上を併用してもよい。
【００４７】
溶媒としては、前記膜形成性樹脂および開孔剤をいずれも溶解できるものであれば特に限定されるものではなく、例えば、ジメチルスルホキシド、Ｎ，Ｎ−ジメチルアセトアミド、ジメチルホルムアミドを用いることができる。
溶媒は、１種を単独で使用してもよく、２種以上を併用してもよい。
なお、ここで用いる製膜原液Ａには、相分離の制御を阻害しない範囲で、任意成分として開孔剤以外のその他の添加剤を用いることもできる。
【００４８】
製膜原液Ａ（１００質量％）に対して膜形成性樹脂の含有量は、製膜時の安定性が向上し、優れた多孔質膜構造が形成されやすい点から、１０質量％以上が好ましく、１５質量％以上がより好ましい。また、膜形成性樹脂の含有量は、同様の理由から、３０質量％以下が好ましく、２５質量％以下がより好ましい。すなわち、１０質量％以上３０質量％以下が好ましく、１５質量％以上２５質量％以下がより好ましい。
製膜原液Ａ（１００質量％）に対して開孔剤の含有量は、多孔質中空糸膜Ｍの形成が容易になる点から、１質量％以上が好ましく、５質量％以上がより好ましい。また、開孔剤の含有量は、製膜原液Ａの取扱性の点から、２０質量％以下が好ましく、１２質量％以下がより好ましい。すなわち、１質量％以上２０質量％以下が好ましく、５質量％以上１２質量％以下がより好ましい。
【００４９】
凝固工程：
紡糸ノズル１０によって紡糸された製膜原液Ａを、凝固手段１２の凝固浴槽２４に収容された凝固液１２ａ中に浸漬し、製膜原液Ａを凝固させて多孔質中空糸膜Ｍを形成する。
製膜原液Ａは、凝固液１２ａに浸漬されることで、製膜原液Ａ中に凝固液１２ａが拡散し、膜形成性樹脂と開孔剤がそれぞれ相分離を起こしつつ凝固して、膜形成性樹脂と開孔剤とが相互に入り組んだ三次元網目構造の多孔質膜層を形成する。この段階において、開孔剤はゲル状態で膜形成性樹脂と三次元的に絡みあっているものと推察される。
紡糸される製膜原液Ａの温度は、２０℃以上４０℃以下が好ましい。
【００５０】
凝固液１２ａは、膜形成性樹脂を溶解しない溶媒で、開孔剤の良溶媒である必要がある。凝固液１２ａとしては、水、エタノール、メタノール等や、これらの混合物が挙げられる。なかでも、作業環境、運転管理の点から、製膜原液Ａに使用する溶媒と水の混合液が好ましい。
【００５１】
本発明では、貯液槽内で温度制御手段によって温度制御した凝固液を凝固手段に送液することで、凝固工程に用いる凝固液の温度を制御することを特徴とする。具体的には、この例では、凝固浴槽２４に収容された凝固液１２ａを、配管３２を通じて貯液槽２６に送って取り出し、貯液槽２６において、加熱手段２８ａと冷却手段２８ｂにより凝固液１２ａを加熱または冷却することで凝固液１２ａの温度を制御し、さらに配管３４を通じて貯液槽２６から凝固浴槽２４に返送して循環させる。
従来のようにジャケット部分に循環させる温水の温度を制御することで凝固液の温度を間接的に制御する方法に比べて、前述のように貯液槽２６で凝固液１２ａの温度を直接的に制御することにより、凝固液１２ａの温度の時間変動幅を小さくすることができる。これにより、得られる多孔質膜の透水性能（ＷＦ）、表面孔径等の品質の変動を抑えられる。また、凝固液１２ａを循環させつつ温度を制御する方法は、凝固浴槽内に連続的に温度制御された凝固液を投入できるとともに、循環による凝固浴槽内の撹拌効果も得られるため、より精密かつ均一な温度制御ができる点で好ましい。
【００５２】
一分間あたりに温度制御手段から凝固手段に送液される凝固液の量は、凝固槽内に貯液される液量に対して３０％以上７０％以下が好ましい。３０％以上であると、凝固槽内の精密な温度調節が可能となる。しかし、一度７０％を超えた場合には、凝固槽内に乱流が発生する。さらに、温度制御手段から凝固手段への流量が低下したときのギャップにより、凝固槽内に温度ムラが発生するおそれがある。
【００５３】
温度制御手段から凝固槽に送液される液体が、内径１０ｍｍ以上３０ｍｍ以下の配管を介して送液されることが好ましい。内径１０ｍｍ以上３０ｍｍ以下の範囲内であると、温度制御手段から凝固手段への配管からの放熱と圧力損失のバランスが良好である。
【００５４】
また、前記配管の長さが、５００ｍｍ以上２００００ｍｍ以下であることが好ましい。５００ｍｍ以上２００００ｍｍ以下の範囲内であると、温度制御手段から凝固槽手段への配管からの放熱と圧力損失のバランスが良好である。
【００５５】
さらに、温度制御手段から前記配管に送液される液体の温度が、凝固浴温度よりも１〜５℃高い温度であることが好ましい。前記液体の温度が凝固浴温度よりも１〜５℃高い温度であると、配管中で凝固液の温度が下がりきることがなく、凝固浴の温度制御が可能となる。
【００５６】
凝固工程における凝固液１２ａの温度は、６０℃以上９０℃以下の範囲内で制御されることが好ましい。つまり、前記範囲内で所定の温度を設定し、凝固液１２ａを前記所定の温度に制御しつつ、多孔質中空糸膜Ｍを製造することが好ましい。
なお、本発明の多孔質膜の製造における初期の凝固工程においては、凝固浴槽内の凝固液として上記温度のものを用いることは、作業効率化の点で好ましい。
本発明の多孔質膜の製造方法においては、凝固液の温度の変動幅を、予め設定した所定の温度から±１℃以内に抑えることが好ましい。これにより、得られる多孔質膜の透水性能（ＷＦ）、表面孔径等の品質の変動を抑えることが容易になる。
【００５７】
また、本発明の多孔質膜の製造方法においては、凝固工程で使用する凝固液の温度を工程中に測定し、その測定結果をフィードバックして凝固液の温度を制御することが好ましい。これにより、多孔質膜の品質の変動を抑制することが容易になる。凝固液の温度の測定は、多孔質膜の品質の変動を抑制することがより容易になることから、本実施形態においては、凝固浴槽２４で行うことが好ましい。
【００５８】
また、この例では、紡糸ノズル１０と凝固液１２ａとの間に空走区間が設けた乾湿式紡糸の形態であるが、この形態には限定されず、空走区間を設けずに製膜原液Ａを直接凝固液１２ａ中に紡糸する湿式紡糸を採用してもよい。
【００５９】
洗浄工程：
凝固工程で形成された多孔質中空糸膜Ｍには、溶液状態の開孔剤や溶媒が残存している。特に、多孔質中空糸膜Ｍは、開孔剤が膜中に残存していると充分な透水性を発揮できない。また、開孔剤が膜中で乾固すると、膜の機械的強度の低下の原因にもなる。一方、後述する除去工程において、酸化剤を使用して開孔剤を酸化分解（低分子量化）する際、多孔質中空糸膜Ｍ中に溶媒が残存していると、溶媒と酸化剤とが反応してしまうため、開孔剤の酸化分解が阻害される。そこで、本実施形態では、凝固工程後に、洗浄工程において多孔質中空糸膜Ｍ中に残存する溶媒を除去した後、除去工程において多孔質中空糸膜Ｍ中に残存する開孔剤を除去する。
【００６０】
洗浄工程では、洗浄手段１４において、洗浄浴１４ｂに収容された洗浄液１４ａ中に多孔質中空糸膜Ｍを走行させ、多孔質中空糸膜Ｍを洗浄液１４ａで洗浄することで、多孔質中空糸膜Ｍ中に残存している溶媒を除去する。
多孔質中空糸膜Ｍ中の溶媒が膜内部から膜表面に拡散移動すると共に、膜表面から洗浄液１４ａに拡散移動して、多孔質中空糸膜Ｍから除去される。
【００６１】
洗浄液１４ａとしては、洗浄効果が高いことから水が好ましい。使用する水としては、水道水、工業用水、河川水、井戸水等が挙げられる。また、これらにアルコール、無機塩類、酸化剤、界面活性剤等を混合して使用してもよい。また、洗浄液１４ａとしては、製膜原液に含まれる溶媒と水との混合液も使用できる。ただし、前記混合液を使用する場合、溶媒の濃度は１０質量％以下が好ましい。
【００６２】
洗浄液１４ａの温度は、多孔質中空糸膜Ｍ中に残存する溶媒の拡散移動速度が向上する点から、５０℃以上が好ましく、８０℃以上がより好ましい。溶媒の揮発によるポリマーの濃縮の防止や過剰なエネルギー付与防止の点から、１００℃以下が好ましく、９５℃以下がより好ましい。すなわち、５０℃以上１００℃以下が好ましく、８０℃以上９５℃以下がより好ましい。
なお、洗浄工程では主に多孔質中空糸膜Ｍ中の溶媒を除去するが、多孔質中空糸膜Ｍを洗浄することで開孔剤も一部除去される。
【００６３】
除去工程：
除去工程では、除去手段１６によって、多孔質中空糸膜Ｍに残存する開孔剤を除去する。
除去工程としては、例えば、酸化剤を含む薬液中に多孔質中空糸膜Ｍを浸漬し、多孔質中空糸膜Ｍに薬液を保持させた後、多孔質中空糸膜Ｍを気相中で加熱して開孔剤の酸化分解を行い、その後に多孔質中空糸膜Ｍを洗浄して低分子量化された開孔剤を除去する工程が挙げられる。
【００６４】
酸化剤としては、次亜塩素酸塩、オゾン、過酸化水素、過マンガン酸塩、重クロム酸塩、過硫酸塩等が挙げられる。なかでも、酸化力が強く分解性能に優れること、取扱い性に優れること、安価なこと等の点より、次亜塩素酸塩が好ましい。次亜塩素酸塩としては、次亜塩素酸ナトリウム、次亜塩素酸カルシウム等が挙げられ、次亜塩素酸ナトリウムが特に好ましい。これらの酸化剤は、取り扱い性の観点から溶媒に溶解した薬液として用いることが好ましい。溶媒としては、公知の易溶解性を示す任意の溶媒を用いることができるが、中でも水溶液として用いることが好ましい。
【００６５】
多孔質中空糸膜Ｍに残存する開孔剤の酸化分解が薬液中で進行することを抑制しやすく、薬液中に脱落した開孔剤がさらに酸化分解して酸化剤が浪費されることを抑制しやすい点から、薬液の温度は、５０℃以下が好ましく、３０℃以下がより好ましい。また、薬液を低温に制御するためのコスト等が抑えられる点から、薬液の温度は、０℃以上が好ましく、１０℃以上がより好ましい。すなわち、０℃以上５０℃以下が好ましく、１０℃以上３０℃以下がより好ましい。
【００６６】
薬液を保持した多孔質中空糸膜Ｍの加熱は、大気圧下において加熱流体を使用することが好ましい。
加熱流体としては、酸化剤の乾燥が抑制され、より効率的な分解処理が可能となる点から、相対湿度の高い流体を使用すること、すなわち湿熱条件で加熱を行うことが好ましい。この場合、加熱流体の相対湿度は、８０％以上が好ましく、９０％以上がより好ましく、１００％近傍が特に好ましい。
加熱温度は、連続処理を行う場合、処理時間を短くできることから、５０℃以上が好ましく、８０℃以上がより好ましい。また、加熱温度は、大気圧状態では、１００℃以下が好ましい。すなわち、５０℃以上１００℃以下が好ましく、８０℃以上１００℃以下がより好ましい。
【００６７】
低分子量化された開孔剤を除去する方法としては、多孔質中空糸膜Ｍを洗浄する方法が好ましい。洗浄方法としては特に制限されず、前記洗浄工程で挙げた洗浄方法を採用できる。
【００６８】
乾燥工程：
乾燥手段１８によって多孔質中空糸膜Ｍを乾燥する。
多孔質中空糸膜Ｍの乾燥方法としては、多孔質中空糸膜の乾燥方法として通常使用される方法が使用でき、例えば、多孔質中空糸膜Ｍを熱風によって乾燥する熱風乾燥方法等が挙げられる。具体的には、例えば、熱風を毎秒数ｍ程度の風速で循環させることができる装置内に、多孔質中空糸膜Ｍを複数回往復させて連続的に走行させ、多孔質中空糸膜Ｍを外周側から乾燥する方法が挙げられる。
【００６９】
巻き取り工程：
巻き取り手段２０によって、乾燥後の多孔質中空糸膜Ｍを巻き取る。
【００７０】
以上説明した本発明の多孔質膜の製造方法および製造装置にあっては、貯液槽内で温度制御した凝固液を凝固手段に送液して凝固工程に用いる温度を制御するため、従来のようにジャケット部分に循環させる温水の温度を制御することで凝固液の温度を間接的に制御する方法に比べて、凝固液の温度をより精密に制御することができる。そのため、得られる多孔質膜の透水性能（ＷＦ）、表面孔径等の品質の変動を抑制できる。特に、本発明の多孔質膜の製造方法及び製造装置にあっては、凝固工程で使用する凝固液の温度を、所定の温度の±５℃以内に制御することもでき、得られる多孔質膜の品質の変動をより抑制することができる。
【００７１】
なお、本発明の多孔質膜の製造装置は、前記製造装置１には限定されない。例えば、吐出手段として、紡糸ノズルの代わりに、Ｔダイ等を用いて多孔質平膜を製造する方法であってもよい。
また、本発明の多孔質膜の製造方法及び製造装置は、貯液槽内で温度制御した凝固液を凝固手段に送液して凝固工程に用いる温度を制御する以外は公知の方法及び装置形態を採用することができる。
【００７２】
（多孔質中空糸膜の製造方法ＩＩ）
以下に、多孔質中空糸膜製造装置ＩＩを用いた中空糸膜の製造方法の一例について説明する。
本製造例は、紡糸工程と凝固工程と第１洗浄工程と移送工程と第２洗浄工程と乾燥工程とを有し、前記凝固工程では凝固液を濾過することを特徴とする。
【００７３】
［紡糸工程］
紡糸工程では、紡糸ノズル１１１の支持体吐出口１１１ａから中空紐状支持体を吐出させながら、製膜原液吐出口１１１ｂから製膜原液を吐出することによって、中空紐状支持体の外周面に製膜原液の塗膜を形成して中空の糸状体Ｘ’を作製する。
【００７４】
本実施形態で使用される中空紐状支持体としては、編紐または組紐を使用することができる。編紐または組紐を構成する繊維として、合成繊維、半合成繊維、再生繊維、天然繊維等が挙げられる。また、繊維の形態は、モノフィラメント、マルチフィラメント、紡績糸のいずれであってもよい。
【００７５】
製膜原液は、通常、疎水性ポリマーと親水性ポリマーとこれらを溶解する溶媒とを含む。製膜原液は、必要に応じてその他の添加成分を含んでもよい。
疎水性ポリマーとしては、ポリスルホンやポリエーテルスルホンなどのポリスルホン系樹脂、ポリフッ化ビニリデンなどのフッ素系樹脂、ポリアクリロニトリル、セルロース誘導体、ポリアミド、ポリエステル、ポリメタクリレート、ポリアクリレートなどが挙げられる。また、これらの共重合体であってもよい。疎水性ポリマーを１種単独で使用してもよいし、２種以上を併用してもよい。
上記疎水性ポリマーのなかでも、次亜塩素酸などの酸化剤に対する耐久性が優れる点から、フッ素系樹脂が好ましく、ポリフッ化ビニリデンやフッ化ビニリデンと他の単量体からなる共重合体が好ましい。
【００７６】
親水性ポリマーは、製膜原液の粘度を中空糸Ｘの形成に好適な範囲に調整し、製膜状態の安定化を図るために添加されるものであって、ポリエチレングリコールやポリビニルピロリドンなどが好ましく使用される。これらの中でも、得られる中空糸膜の孔径の制御や中空糸膜の強度の点から、ポリビニルピロリドンやポリビニルピロリドンに他の単量体が共重合した共重合体が好ましい。
また、親水性ポリマーには、２種以上の樹脂を混合して使用することもできる。例えば親水性ポリマーとして、より高分子量のものを用いると、膜構造の良好な中空糸膜を形成しやすい傾向がある。一方、低分子量の親水性ポリマーは、後述の親水性ポリマー除去工程において中空糸Ｘからより除去されやすい点で好適である。よって、目的に応じて、分子量が異なる同種の親水性ポリマーを適宜ブレンドして用いてもよい。
【００７７】
溶媒としては、Ｎ，Ｎ−ジメチルホルムアミド、Ｎ，Ｎ−ジメチルアセトアミド、ジメチルスルホキシド、Ｎ−メチル−２−ピロリドン、Ｎ−メチルモルホリン−Ｎ−オキシドなどが挙げられ、これらを１種以上使用できる。また、溶媒への疎水性ポリマーや親水性ポリマーの溶解性を損なわない範囲で、疎水性ポリマーや親水性ポリマーの貧溶媒を混合して使用してもよい。
製膜原液の温度は、特に制限はないが通常は２０℃以上４０℃以下である。
【００７８】
製膜原液中における疎水性ポリマーの濃度は、薄すぎても濃すぎても製膜時の安定性が低下し、目的の中空糸膜が得られに難くなる傾向にあるため、下限は１０質量％が好ましく、１５質量％がより好ましい。また、上限は３０質量％が好ましく、２５質量％がより好ましい。すなわち、１０質量％以上３０質量％以下が好ましく、１５質量％以上２５質量％以下がより好ましい。
一方、親水性ポリマーの濃度の下限は、中空糸膜をより形成しやすいものとするために１質量％が好ましく、５質量％がより好ましい。親水性ポリマーの濃度の上限は、製膜原液の取扱性の点から２０質量％が好ましく、１２質量％がより好ましい。すなわち、１質量％以上２０質量％以下が好ましく、５質量％以上１２質量％以下がより好ましい。
【００７９】
［凝固工程］
凝固工程では、中空紐状支持体の外周面に形成させた製膜原液の塗膜を凝固させることによって、中空糸Ｘを得る。
具体的には、製膜原液の塗膜が形成された糸状体Ｘ’を、凝固液Ｂが入った凝固槽１２１の内部の第１ガイドロール１２１ａに向けて移送し、その移送方向を第１ガイドロール１２１ａにて反転させて凝固液Ｂ内を走行させる。製膜原液の塗膜と凝固液Ｂとが接触すると、製膜原液中に凝固液Ｂが拡散するにつれて、疎水性ポリマーと親水性ポリマーとが相分離するため、疎水性ポリマーが凝固する。これにより、疎水性ポリマーとゲル状の親水性ポリマーとが相互に入り組んだ三次元網目構造が外周面及び膜内部に形成され、中空糸Ｘとなる。
凝固により得られた中空糸Ｘは、第２ガイドロール１２１ｂを介して、凝固槽１２１の外側に移送される。
【００８０】
また、凝固工程では、凝固液Ｂの一部を、凝固槽１２１から導出管１２２を介して濾過手段１２３に移送し、濾過手段１２３によって濾過する。次いで、濾過により得られた濾液を、返送管１２４およびポンプ１２５によって凝固槽１２１に返送する。濾過手段１２３により捕捉された異物は濾過手段１２３の外部に排出される。
また、凝固工程では、凝固槽１２１内の凝固液Ｂの一部を、凝固液移送管１２６を介して第１洗浄部１３０の貯蔵タンク１３１ａに移送する。
【００８１】
凝固液Ｂは、疎水性ポリマーの非溶媒で、親水性ポリマーの良溶媒であり、水、エタノール、メタノール等やこれらの混合物が挙げられるが、なかでも、製膜原液に用いた溶媒と水との混合液が安全性、運転管理の面から好ましい。
尚、凝固液の温度を制御する温度制御手段２８（図２の温度制御手段は省略）によって温度制御した凝固液Ｂを凝固部１２０に送液することで、凝固工程に用いる凝固液Ｂの温度を制御することが好ましい。
【００８２】
［第１洗浄工程］
第１洗浄工程では、貯蔵タンク１３１ａ内の洗浄液Ｃを洗浄液吐出手段１３１の吐出口１３１ｂから落下させながら、ガイド手段１３２によって中空糸Ｘを円筒状回転体１３２ａ、１３２ｂの間を往復させつつ移送する。その際、中空糸Ｘに洗浄液Ｃが付着し、その洗浄液Ｃに向かって、中空糸Ｘ内部に残留する溶媒が拡散移動する。付着した洗浄液Ｃは中空糸Ｘの表面を伝って流れ落ちるため、中空糸Ｘから主に溶媒を除去する。これにより、中空糸Ｘを洗浄する。またこの工程において、一部の親水性ポリマーが中空糸Ｘより脱離する場合もある。
また、中空糸Ｘを洗浄した洗浄液Ｃは、回収手段１３３の回収タンク１３３ａに落下し、回収された洗浄液Ｃの一部は排出管１３３ｂを介して排出され、残りは返送管１３４を介して洗浄液吐出手段１３１の貯蔵タンク１３１ａに返送されてリサイクルされる。
【００８３】
［移送工程］
移送工程では、回転駆動する各駆動ロール１４１に中空糸Ｘを巻き掛けて、張力を付与しつつ移動させる。
また、移送工程では、駆動ロール洗浄手段１４２からシャワー状に親水性ポリマーの良溶媒を吐出させて、駆動ロール１４１を洗浄する。
【００８４】
［第２洗浄工程］
第２洗浄工程では、中空糸Ｘを洗浄槽１５１内の加熱洗浄液Ｄに繰り返し浸漬することによって洗浄する。この工程において、親水性ポリマーが分解及び洗浄されて脱離することにより、疎水性ポリマーによる三次元網目構造が形成された中空糸膜Ｅが得られる。
具体的には、加熱洗浄液供給管１５３を介して洗浄槽１５１の洗浄室１５１ｇ１に加熱洗浄液を供給し、仕切り板１５１ａ、１５１ｂによって仕切られた洗浄槽１５１内を蛇行させながら、洗浄室１５１ｇ１から洗浄室１５１ｇ２に向かって移動させる。その後、洗浄に使用した加熱洗浄液Ｄを、加熱洗浄液移送管１５４を介して洗浄槽１５１の洗浄室１５１ｇ２から排出し、凝固槽１２１に移送する。
それと同時に、中空糸Ｘを下部ガイドロール１５２ａと上部ガイドロール１５２ｂとの間を往復させながら移送させる。これにより、中空糸Ｘの加熱洗浄液Ｄへの浸漬と中空糸Ｘの加熱洗浄液Ｄからの引き上げとを繰り返して、中空糸Ｘを加熱洗浄液Ｄによって洗浄して、中空糸膜Ｅを得る。
【００８５】
加熱洗浄液Ｄとしては、洗浄効果が高いことから水が好ましい。使用する水としては、水道水、工業用水、河川水、井戸水等が挙げられ、これらにアルコール、無機塩類、酸化剤、界面活性剤等を混合して使用してもよい。また、加熱洗浄液Ｄとしては、製膜原液に含まれる溶媒と水との混合液を用いることもできる。ただし、この混合液を用いる場合、溶媒の濃度は１０質量％以下が好ましい。
加熱洗浄液Ｄの温度は、中空糸Ｘ中に残存する溶媒の拡散移動速度の低下を防ぐため、高い方が好適であり、５０℃以上が好ましく、より好ましくは８０℃以上である。さらに、加熱洗浄液Ｄを沸騰させながら洗浄を行うと、沸騰によるバブリングによって中空糸Ｘの外表面を掻き取ることもできるため、効率のよい洗浄が可能となる。
【００８６】
［乾燥工程］
乾燥工程の方法としては特に制限はなく、熱風乾燥、真空乾燥等を適用することができる。乾燥工程後には、乾燥された中空糸膜Ｅをボビン等の巻き取り手段に巻取ってもよい。
【００８７】
（作用効果）
上記実施形態では、凝固槽１２１から凝固液Ｂを抜き出して濾過手段１２３により濾過することにより、凝固液Ｂから異物を除去できるため、中空糸Ｘに異物が接触して傷付くことを防止できる。
また、中空糸Ｘが第２ガイドロール１２１ｂを介して走行することよって、中空糸Ｘに付着した凝固液Ｂが第２ガイドロール１２１ｂに移行し、さらに第２ガイドロール１２１ｂから流れ落ちて凝固槽１２１に戻される。これにより、第１洗浄部１３０および第２洗浄部における洗浄の負荷を軽減できる。また、第２ガイドロール１２１ｂは、その周面の一部が凝固液Ｂに浸漬しているため、回転することによって、周面を洗浄できる。第１洗浄部１３０では、洗浄液吐出手段１３１から吐出した洗浄液Ｃにより中空糸Ｘを洗浄することによって、中空糸Ｘに含まれる親水性ポリマーや製膜原液に用いた溶媒を除去できる。特に、洗浄液吐出手段１３１は洗浄液Ｃを自由落下させて吐出するため、吐出のためのエネルギー量を少なくできる。
また、移送部１４０では、駆動ロール洗浄手段１４２によって駆動ロール１４１を洗浄するため、中空糸Ｘを円滑に移送することができる。すなわち、駆動ロール１４１には、中空糸Ｘから第１洗浄工程において脱落した親水性ポリマーが再付着しやすいが、駆動ロール洗浄手段１４２によって駆動ロール１４１に親水性ポリマーの良溶媒を吐出して洗浄することによって、親水性ポリマーの付着・堆積を抑制できる。これにより、中空糸Ｘの移送を円滑にできる。
第２洗浄部１５０では、加熱洗浄液Ｄにより中空糸Ｘを洗浄することによって、中空糸Ｘに含まれる親水性ポリマーや製膜原液に用いた溶媒をさらに除去できる。特に、上記第２洗浄部１５０では、下部ガイドロール１５２ａおよび上部ガイドロール１５２ｂを用いて、中空糸Ｘを繰り返し加熱洗浄液Ｄに浸漬することによって、中空糸Ｘの洗浄性をより高くできる。
また、第２洗浄部１５０では、加熱洗浄液Ｄを中空糸Ｘの移送方向の下流側から上流側に向かって移動するようになっており、中空糸Ｘの下流側ほど、汚れの少ない加熱洗浄液Ｄに接触するようになっている。そのため、加熱洗浄液Ｄによって中空糸Ｘを効率的に洗浄することができる。さらに、仕切り板１５１ａ、１５１ｂによって加熱洗浄液Ｄの流れを蛇行させて滞留時間を長くするため、多くの加熱洗浄液Ｄを中空糸Ｘに接触させることができる。
また、上記実施形態では、第２洗浄部１５０で洗浄に使用した加熱洗浄液Ｄを凝固部１２０における凝固液Ｂとして再利用し、さらに、凝固槽１２１から抜き出した凝固液Ｂを第１洗浄部１３０における洗浄液Ｃとして再利用するので、高濃度のＢＯＤを含む排水の排出量を削減できる。
【００８８】
（他の実施形態）
なお、本発明は、上記実施形態に限定されない。
例えば、上記実施形態においては、補強用の中空紐状支持体の外周面に多孔質膜層を形成したが、中空紐状支持体を有さず、多孔質膜のみを形成してもよい。その場合、図３における支持体吐出口１１１ａは必ずしも必要ではない。あるいは、支持体吐出口１１１ａを内部凝固液等の吐出口としてもよい。また、多孔質膜のみの場合、単層であってもよいが、図３に示す紡糸ノズル１１１を二重環状紡糸ノズルに代えて、同時に多層の多孔質膜層を形成し、複合多孔質膜を製造してもよい。
また、凝固部においては、第２ガイドロールが凝固液の液面の上方に設けられていてもよい。
第１洗浄部においては、洗浄液吐出手段から洗浄液を落下させて中空糸に接触させなくてもよい。例えば、洗浄液を、中空糸の側面に吹き付けてもよい。また、回収した洗浄液の一部を洗浄液吐出手段に返送しなくてもよい。また、第１洗浄部で使用する洗浄液は、凝固槽から移送した凝固液でなくてもよく、未使用の洗浄液であってもよい。洗浄液の成分としては、第２洗浄部で使用する洗浄液と同じものを使用することができる。
移送部においては、駆動ロール洗浄手段を備えず、駆動ロールを洗浄しなくてもよい。
第２洗浄部においては、洗浄槽が仕切り板で仕切られていなくてもよい。また、中空糸を加熱洗浄液に繰り返し浸漬させず、１回の浸漬であってもよい。また、加熱洗浄液を、中空糸の移送方向の上流側から下流側に移動させてもよい。また、第２洗浄部で使用した加熱洗浄液を凝固槽に移送しなくてもよい。
また、本発明においては、第１洗浄部、移送部および第２洗浄部を有していなくてもよい。
【実施例】
【００８９】
以下、実施例によって本発明を詳細に説明するが、本発明は以下の記載によっては限定されない。
［実施例１］
図１に例示した多孔質中空糸膜製造装置１を使用して以下のようにして多孔質中空糸膜を製造した。
膜形成性樹脂としてポリフッ化ビニリデン（ＰＶＤＦ）（アルケマ社製、商品名ＰＶＤＦ３０１Ｆ）の２９．７ｋｇ、開孔剤としてポリビニルピロリドン（ＰＶＰ）（日本触媒社製、商品名ＰＶＰ−Ｋ７９）の１５．６ｋｇと、溶媒としてジメチルアセトアミド（ＤＭＡｃ）（サムソンファインケミカル社製）の１１２．２Ｌとを混合して、第１の製膜原液を調製した。また、膜形成性樹脂としてＰＶＤＦ（アルケマ社製、商品名ＰＶＤＦ３０１Ｆ）の１９ｋｇおよびＰＶＤＦ（アルケマ社製、商品名ＰＶＤＦ９０００ＨＤ）の１８ｋｇと、開孔剤としてＰＶＰ（日本触媒社製、商品名ＰＶＰ−Ｋ７９）の１８ｋｇと、溶媒としてＤＭＡｃ（サムソンファインケミカル製の１０３．３Ｌとを混合して、第２の製膜原液を調製した。第１の製膜原液が内側の多孔質中空糸膜層の形成用、第２の製膜原液が外側の多孔質中空糸膜層の形成用である。【００９０】
中空状の補強支持体として編紐（三菱レイヨン社製、品番Ｍ１２０５）を使用し、３２℃に保温した紡糸ノズル１０により、前記補強支持体の外側に、第１の製膜原液と第２の製膜原液を塗布するように紡糸し、温度制御手段２８によって８０℃に制御した凝固液１２ａ（８質量％ＤＭＡｃ水溶液）中で前記製膜原液を凝固させて多孔質中空糸膜Ｍを形成した。紡糸速度（多孔質中空糸膜Ｍの走行速度）は２０ｍ／分とした。製造中の凝固浴槽２４内の凝固液１２ａの温度をデジタル温度計（ＳＡＴＯ計量器製、ＳＫ−１２５０ＭＣＩＩＩα）により測定したところ、温度の変動は７９．５〜８０．５℃の範囲内であった。【００９１】
次いで、洗浄手段１４において、９０℃の洗浄液１４ａ（熱水）中に多孔質中空糸膜Ｍを走行させ、多孔質中空糸膜Ｍ中に残留する溶媒を除去した。その後、除去手段１６において、温度２０℃、濃度５％の次亜塩素酸塩水溶液が入れられた薬液槽内に、多孔質中空糸膜Ｍを走行させて薬液を保持させた後、温度１００℃、相対湿度１００％、滞在時間３分の条件で加熱して開孔剤を低分子量化した後、低分子量化した開孔剤を６０℃の水によって除去した。
次いで、乾燥手段１８において、温度１２０℃、風速３ｍ／秒の熱風を内部に循環させた装置内に多孔質中空糸膜Ｍを複数回走行させ、多孔質中空糸膜Ｍを乾燥して巻き取り手段２０に巻き取った。
得られた多孔質中空糸膜の外径は約２．８ｍｍ、内径は約１．１ｍｍ、膜厚は９００μｍ、編紐から表面までの多孔質層の厚みは４００μｍであった。【００９２】
［比較例１］
貯液槽２６および温度制御手段２８を有さず、凝固浴槽のジャケット部分に循環させる温水の温度を制御することで、前記凝固浴槽内の凝固液の温度を制御する凝固手段を備えた以外は、製造装置１と同じ構成の多孔質中空糸膜の製造装置を用いて、凝固液の温度を８０℃に制御しつつ、実施例１と同様にして多孔質中空糸膜を製造した。製造中の凝固浴槽内の凝固液の温度をデジタル温度計（ＳＡＴＯ計量器製  ＳＫ−１２５０ＭＣＩＩＩα）により測定したところ、温度の変動は７８〜８２℃の範囲内であった。
得られた多孔質中空糸膜の外径は平均２．８ｍｍ、内径は平均１．１ｍｍ、膜厚は９００μｍ、編紐から表面までの多孔質層の厚みは４００μｍであった。【００９３】
［評価方法］
本実施例において製造した多孔質中空糸膜の品質の評価は、下記の工程（１）〜（５）からなる方法で、同一製造過程（製造装置を止めることなく各条件下で連続的に製造した多孔質中空糸膜）において得られた多孔質中空糸膜からミニモジュールを５個作製して、各ミニモジュールについてバブルポイントを測定することにより行った。
（ミニモジュールの製造方法）
（１）有効長約４ｃｍの多孔質中空糸膜の足部にキャップを取り付けた。
（２）ポッティング剤として、コロネート４４０３（日本ポリウレタン工業社製）の５２質量％と、ニッポラン４４２３（日本ポリウレタン工業社製）の４８質量％を調合し、スパチュラで撹拌した。
（３）調合したポッティング剤をキャップの足部に垂らした。
（４）４０℃に設定した乾燥機中で３時間放置し、ポッティング剤を硬化させた。
（５）多孔質中空糸膜の先端部を（２）と同様にして調合したポッティング剤で封止し、（４）と同様にして４０℃の乾燥機中でポッティング剤を硬化させた。
（バブルポイントの測定方法）
バブルポイントは、ＪＩＳ  Ｋ  ３８３２に従って、エチルアルコールを測定媒体として測定した。前記バブルポイントの値は、多孔質中空糸膜の最大孔径の指標となる値であり、この値が大きいほど最大孔径が小さいことを示す。開孔剤の洗浄性（除去性）が良好であれば、膜表面に微細な亀裂等の欠陥が発生することが抑制され、その結果バブルポイントの値が高くなる。【００９４】
各例で得られた多孔質中空糸膜についてバブルポイントを評価した結果を表１に示す。なお、表１におけるバブルポイントの最大・最小・平均値は、いずれも５個のミニモジュール測定値のうちの最大・最小・平均した値を意味する。【００９５】
【表１】
2012144612.tif 000003
【００９６】
各例で得られた多孔質中空糸膜の品質を評価したところ、比較例１で得られた多孔質中空糸膜は、平均値で見た場合、バブルポイントが低く、また、実施例１で得られた多孔質中空糸膜に比しては最大値と最小値の差が大きく、すなわち、品質の変動が大きくなった。
【産業上の利用可能性】
【００９７】
本発明によれば、凝固液の温度を安定に制御でき、得られる多孔質膜の品質の変動を抑制できる多孔質膜の製造方法及び製造装置を提供することが出来る。また、多孔質膜を傷付けずに製造する製造装置を提供することが出来る。
【符号の説明】
【００９８】
１  多孔質膜の製造装置
１０  紡糸ノズル
１２  凝固手段（凝固部）
１２ａ  凝固液
１４  洗浄手段（洗浄部）
１４ａ  洗浄液
１６  除去手段（除去部）
１８  乾燥手段（乾燥部）
２０  巻き取り手段
２２  ガイド部材
２４  凝固浴槽
２６  貯液槽
２８  温度制御手段
２８ａ  加熱手段
２８ｂ  冷却手段
Ａ  製膜原液
Ｍ  多孔質中空糸膜
１１０  紡糸部
１１１  紡糸ノズル
１１１ａ  支持体吐出口
１１１ｂ  製膜原液吐出口
１２０  凝固部
１２１  凝固槽（凝固浴槽）
１２１ａ  第１ガイドロール
１２１ｂ  第２ガイドロール
１２２  導出管
１２３  濾過手段
１２４  返送管
１２５  ポンプ
１２６  凝固液移送管
１３０  第１洗浄部
１３１  洗浄液吐出手段
１３１ａ  貯蔵タンク
１３１ｂ  吐出口
１３２  ガイド手段
１３２ａ，１３２ｂ  円筒状回転体
１３３  回収手段
１３３ａ  回収タンク
１３３ｂ  排出管
１３４  返送管
１４０  移送部
１４１  駆動ロール
１４２  駆動ロール洗浄手段
１５０  第２洗浄部
１５１  洗浄槽
１５１ａ，１５１ｂ  仕切り板
１５１ｃ  開口部
１５１ｄ  第１側壁
１５１ｅ  第２側壁
１５１ｆ  液面
１５１ｇ，１５１ｇ１，１５１ｇ２  洗浄室
１５２  ガイド手段
１５２ａ  下部ガイドロール
１５２ｂ  上部ガイドロール
１５３  加熱洗浄液供給管
１５４  加熱洗浄液移送管
１６０  乾燥部
Ｘ  中空糸
Ｘ’  糸状体
Ｂ  凝固液
Ｃ  洗浄液
Ｄ  加熱洗浄液
Ｅ  中空糸膜（多孔質中空糸膜）
【図１】
2012144612.tif 000004
【図２】
2012144612.tif 000005
【図３】
2012144612.tif 000006
【図４】
2012144612.tif 000007
【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
製膜原液を凝固液中で凝固させる凝固工程を有する多孔質膜の製造方法であって、
前記製膜原液を凝固させる凝固手段から前記凝固液を取り出し、貯液槽中で温度制御手段によって温度制御した凝固液を前記凝固手段に返送して循環させることにより、前記凝固工程に用いる凝固液の温度を制御する多孔質膜の製造方法。
【請求項２】
前記凝固手段における製膜原液を凝固させる凝固浴槽で前記凝固液の温度を測定し、その測定結果をフィードバックして貯液槽中の凝固液の温度を制御する、請求項１に記載の多孔質膜の製造方法。
【請求項３】
前記凝固手段が凝固浴槽であり、１分間当たりに温度制御手段から凝固手段に送液される凝固液の量が、凝固浴槽内に貯液される液量に対して、３０％以上７０％以下である請求項１または２に記載の多孔質膜の製造方法。
【請求項４】
温度制御手段から送液される凝固液が、内径１０ｍｍ以上３０ｍｍ以下の配管を介して凝固浴槽に送液される請求項３に記載の多孔質膜の製造方法。
【請求項５】
前記配管の長さが、５００ｍｍ以上２００００ｍｍ以下である請求項４に記載の多孔質膜の製造方法。
【請求項６】
温度制御手段から前記配管に送液される液体の温度が、凝固浴温度よりも１〜５℃高い温度である請求項４または５に記載の多孔質膜の製造方法。
【請求項７】
製膜原液を凝固液中で凝固させる凝固手段と、
前記凝固手段から取り出した凝固液を貯液する貯液槽と、
前記貯液槽から前記凝固手段に凝固液を供給する供給手段と、
前記貯液槽内で前記凝固液の温度を制御する温度制御手段とを有し、
前記温度制御手段により前記貯液槽内で温度が制御された凝固液が、前記供給手段により前記凝固手段に返送されて循環される、多孔質膜の製造装置。
【請求項８】
前記凝固手段が、前記製膜原液を凝固させる凝固浴槽と、前記凝固浴槽内の前記凝固液の温度を測定する温度測定手段を有し、前記温度測定手段による測定結果をフィードバックして前記温度制御手段により凝固液の温度が制御される、請求項７に記載の多孔質膜の製造装置。
【請求項９】
前記凝固浴槽外に設けられた、前記凝固液を濾過する濾過手段を備える請求項８に記載の多孔質膜の製造装置。
【請求項１０】
前記多孔質膜が多孔質中空糸膜である請求項７〜９のいずれか一項に記載の多孔質膜の製造装置。
【請求項１１】
前記凝固浴槽には、製膜原液の凝固によって得られた多孔質中空糸膜を凝固浴槽外に導くガイドロールが、その周面の一部が凝固液に浸漬され、残る一部の周面が凝固液の液面上に露出するように設けられている、請求項１０に記載の多孔質膜の製造装置。
【国際調査報告】
2012144612.tif 000008
2012144612.tif 000009
2012144612.tif 000010
2012144612.tif 000011